"合成樹脂100質量部に対して、下記一般式1で表されるトリアジン系化合物0.001~20質量部を配合してなることを特徴とする蛍光部材被覆用樹脂組成物。式中、R1は炭素原子数1~12の直鎖又は分岐のアルキル基、炭素原子数3~8のシクロアルキル基、炭素原子数2~8のアルケニル基、炭素原子数6~18のアリール基、炭素原子数7~18のアルキルアリール基又は炭素原子数7~18のアリールアルキル基を表す。但し、これらのアルキル基、シクロアルキル基、アルケニル基、アリール基、アルキルアリール基又はアリールアルキル基は、ヒドロキシ基、ハロゲン原子、炭素原子数1~12のアルキル基又はアルコキシ基で置換されていてもよく、酸素原子、硫黄原子、カルボニル基、エステル基、アミド基又はイミノ基で中断されていてもよい。また、上記の置換及び中断は組み合わされてもよい。R2は炭素原子数1~8のアルキル基又は炭素原子数2~8のアルケニル基を表す。前記一般式1で表されるトリアジン系化合物の配合量が、合成樹脂100質量部に対して、0.05~10質量部である請求項1に記載の蛍光部材被覆用樹脂組成物。前記一般式1が下記一般式2で表されるトリアジン系化合物である請求項1又は2に記載の蛍光部材被覆用樹脂組成物。式中、R3は炭素原子数1~12の直鎖又は分岐のアルキル基を表す。但し、これらのアルキル基はヒドロキシ基、ハロゲン原子又はアルコキシ基で置換されていてもよく、酸素原子、硫黄原子、カルボニル基、エステル基、アミド基又はイミノ基で中断されていてもよい。蛍光顔料及び/又は蛍光染料を含む材料、或いは、基材上に蛍光塗料が塗布された材料に請求項1~3の何れか一項に記載の蛍光部材被覆用樹脂組成物を塗布してなることを特徴とする蛍光部材。合成樹脂100質量部に対して、下記一般式1で表されるトリアジン系化合物0.001~20質量部、および、蛍光染料0.01~100質量部を含有することを特徴とする蛍光顔料。式中、R1は炭素原子数1~12の直鎖又は分岐のアルキル基、炭素原子数3~8のシクロアルキル基、炭素原子数2~8のアルケニル基、炭素原子数6~18のアリール基、炭素原子数7~18のアルキルアリール基又は炭素原子数7~18のアリールアルキル基を表す。但し、これらのアルキル基、シクロアルキル基、アルケニル基、アリール基、アルキルアリール基又はアリールアルキル基は、ヒドロキシ基、ハロゲン原子、炭素原子数1~12のアルキル基又はアルコキシ基で置換されていてもよく、酸素原子、硫黄原子、カルボニル基、エステル基、アミド基又はイミノ基で中断されていてもよい。また、上記の置換及び中断は組み合わされてもよい。R2は炭素原子数1~8のアルキル基又は炭素原子数2~8のアルケニル基を表す。溶剤系または水系の合成樹脂100質量部に対して、下記一般式1で表されるトリアジン系化合物0.001~20質量部、および、蛍光顔料及び/又は蛍光染料0.01~100質量部を含有することを特徴とする蛍光塗料。式中、R1は炭素原子数1~12の直鎖又は分岐のアルキル基、炭素原子数3~8のシクロアルキル基、炭素原子数2~8のアルケニル基、炭素原子数6~18のアリール基、炭素原子数7~18のアルキルアリール基又は炭素原子数7~18のアリールアルキル基を表す。但し、これらのアルキル基、シクロアルキル基、アルケニル基、アリール基、アルキルアリール基又はアリールアルキル基は、ヒドロキシ基、ハロゲン原子、炭素原子数1~12のアルキル基又はアルコキシ基で置換されていてもよく、酸素原子、硫黄原子、カルボニル基、エステル基、アミド基又はイミノ基で中断されていてもよい。また、上記の置換及び中断は組み合わされてもよい。R2は炭素原子数1~8のアルキル基又は炭素原子数2~8のアルケニル基を表す。しかしながら、上記特許文献記載の技術はいずれも耐光性改善の面において十分なものではなく、さらなる改良の余地があった。そこで本発明の目的は、蛍光部材の耐光性を改善することができる蛍光部材被覆用樹脂組成物及び耐光性の改善された蛍光部材を提供することにある。本発明者等は、上記課題を解決すべく鋭意検討を重ねた結果、特定の構造を有するトリアジン系化合物が、蛍光部材の耐光性に顕著な効果を発揮することを見出し本発明を完成するに至った。即ち、本発明の蛍光部材被覆用樹脂組成物は、合成樹脂100質量部に対して、下記一般式1で表されるトリアジン系化合物0.001~20質量部を配合してなることを特徴とするものである。式中、R1は炭素原子数1~12の直鎖又は分岐のアルキル基、炭素原子数3~8のシクロアルキル基、炭素原子数2~8のアルケニル基、炭素原子数6~18のアリール基、炭素原子数7~18のアルキルアリール基又は炭素原子数7~18のアリールアルキル基を表す。但し、これらのアルキル基、シクロアルキル基、アルケニル基、アリール基、アルキルアリール基又はアリールアルキル基は、ヒドロキシ基、ハロゲン原子、炭素原子数1~12のアルキル基又はアルコキシ基で置換されていてもよく、酸素原子、硫黄原子、カルボニル基、エステル基、アミド基又はイミノ基で中断されていてもよい。また、上記の置換及び中断は組み合わされてもよい。R2は炭素原子数1~8のアルキル基又は炭素原子数2~8のアルケニル基を表す。本発明の蛍光部材被覆用樹脂組成物は、前記一般式1で表されるトリアジン系化合物の配合量が、合成樹脂100質量部に対して、0.05~10質量部であることが好ましい。また、本発明の蛍光部材被覆用樹脂組成物は、前記一般式1が下記一般式2で表されるトリアジン系化合物であることが好ましい。式中、R3は炭素原子数1~12の直鎖又は分岐のアルキル基を表す。但し、これらのアルキル基はヒドロキシ基、ハロゲン原子又はアルコキシ基で置換されていてもよく、酸素原子、硫黄原子、カルボニル基、エステル基、アミド基又はイミノ基で中断されていてもよい。本発明の蛍光部材は、蛍光顔料及び/又は蛍光染料を含む材料、或いは、基材上に蛍光塗料が塗布された材料に上記の蛍光部材被覆用樹脂組成物を塗布してなることを特徴とするものである。本発明の蛍光顔料は、合成樹脂100質量部に対して、上記一般式1で表されるトリアジン系化合物0.001~20質量部、および、蛍光染料0.01~100質量部を含有することを特徴とするものである。本発明の蛍光塗料は、溶剤系または水系の合成樹脂100質量部に対して、上記一般式1で表されるトリアジン系化合物0.001~20質量部、および、蛍光顔料及び/又は蛍光染料0.01~100質量部を含有することを特徴とするものである。本発明の特定の構造を有するトリアジン系化合物を含む蛍光部材被覆用樹脂組成物は、蛍光部材の耐光性改善に有用である。本発明の蛍光部材被覆用樹脂組成物は、蛍光顔料及び/又は蛍光染料を含有する蛍光部材の被覆に用いるための樹脂組成物である。好適には、蛍光部材の表面に塗布することにより用いる。本発明の蛍光部材被覆用樹脂組成物で被覆することにより、蛍光部材の耐光性改善を図ることができる。蛍光部材とは、蛍光顔料及び/又は蛍光染料を含有する部材であり、詳しくは後述する。また、本発明の蛍光部材被覆用樹脂組成物は、基材に蛍光塗料を塗布した上から塗布することにより用いてもよい。本発明に用いられるトリアジン系化合物は、下記一般式1で表される。式中、R1は炭素原子数1~12の直鎖又は分岐のアルキル基、炭素原子数3~8のシクロアルキル基、炭素原子数2~8のアルケニル基、炭素原子数6~18のアリール基、炭素原子数7~18のアルキルアリール基又は炭素原子数7~18のアリールアルキル基を表す。但し、これらのアルキル基、シクロアルキル基、アルケニル基、アリール基、アルキルアリール基又はアリールアルキル基は、ヒドロキシ基、ハロゲン原子、炭素原子数1~12のアルキル基又はアルコキシ基で置換されていてもよく、酸素原子、硫黄原子、カルボニル基、エステル基、アミド基又はイミノ基で中断されていてもよい。また、上記の置換及び中断は組み合わされてもよい。R2は炭素原子数1~8のアルキル基又は炭素原子数2~8のアルケニル基を表す。前記一般式1においてR1で表される炭素原子数1~12の直鎖又は分岐のアルキル基としては、例えば、メチル、エチル、プロピル、イソプロピル、ブチル、イソブチル、第二ブチル、第三ブチル、アミル、第三アミル、ヘキシル、オクチル、第二オクチル、第三オクチル、2-エチルヘキシル、デシル、ウンデシル、ドデシル等の直鎖又は分岐のアルキル基が挙げられ、中でもヘキシル基が耐光性に優れるため好ましい。炭素原子数3~8のシクロアルキル基としては、例えば、シクロプロピル、シクロペンチル、シクロヘキシル、シクロヘプチル、シクロオクチル基等が挙げられる。R2で表される炭素原子数1~8のアルキル基としては、例えば、メチル、エチル、プロピル、イソプロピル、ブチル、第二ブチル、第三ブチル、イソブチル、アミル、第三アミル、ヘキシル、オクチル、第三オクチル基等が挙げられ、中でもメチル基が耐光性に優れるため好ましい。R1及びR2で表される炭素原子数2~8のアルケニル基としては、直鎖及び分岐のプロペニル、ブテニル、ペンテニル、ヘキセニル、ヘプテニル、オクテニル基が不飽和結合の位置によらず挙げられる。R1で表される炭素原子数6~18のアリール基としては、例えば、フェニル、ナフチル、ビフェニル基等が挙げられ、炭素原子数7~18のアルキルアリール基としては、例えば、メチルフェニル、ジメチルフェニル、エチルフェニル、オクチルフェニル基等が挙げられ、炭素原子数7~18のアリールアルキル基としては、例えば、ベンジル、2-フェニルエチル、1-メチル-1-フェニルエチル基等が挙げられる。また、置換基や中断を有するアリール基としては、4-メチルフェニル、3-クロロフェニル、4-ベンジルオキシフェニル、4-シアノフェニル、4-フェノキシフェニル、4-グリシジルオキシフェニル、4-イソシアヌレートフェニル基等が挙げられる。上記エステル基は、カルボン酸とアルコールが脱水縮合して形成される基であり、上記アミド基はカルボン酸とアミンの脱水縮合により形成される基である。また、炭素原子数が1~12の上記アルコキシ基としては、メトキシ、エトキシ、プロポキシ、ブトキシ、ペントキシ、ヘキサオキシ、オクトキシ、ノニルオキシ、デシルオキシ、ウンデシルオキシ、ドデシルオキシ基が挙げられる。置換基または中断を有していてもよいR1のアルキル基、シクロアルキル基としては、2-ヒドロキシプロピル、2-メトキシエチル、3-スルホニル-2-ヒドロキシプロピル、4-メチルシクロヘキシル基等が挙げられる。本発明の一般式1で表されるトリアジン系化合物は、好ましくは下記一般式2で表されるものである。式中、R3は炭素原子数1~12の直鎖又は分岐のアルキル基を表す。但し、これらのアルキル基はヒドロキシ基、ハロゲン原子又はアルコキシ基で置換されていてもよく、酸素原子、硫黄原子、カルボニル基、エステル基、アミド基又はイミノ基で中断されていてもよい。上記一般式2で表されるR3における炭素原子数1~12の直鎖又は分岐のアルキル基としては、前記一般式1におけるR1が表す直鎖又は分岐のアルキル基と同じ基が挙げられる。また、アルコキシ基は上記アルコキシ基と同様である。本発明の前記一般式1又は2で表される化合物としては、例えば、下記の化合物No.1~No.4等の化合物が挙げられる。本発明の蛍光部材被覆用樹脂組成物における合成樹脂とは、特に制限されないが、溶剤系又は水系樹脂であることが蛍光部材や基材への塗布が容易であることから好ましく、例えば、光沢度や耐久性等の観点から、アクリル樹脂、ポリエステル樹脂、ウレタン樹脂又は、アクリルウレタン樹脂等を好適に使用することができる。具体的な溶剤系又は水系の公知慣用品としては、例えば、シンロイヒ株製、製品名ワンコートロイヒオーバーレイクリヤーアクリル樹脂系の様な製品を使用することもできる。本発明の前記一般式1又は2で表されるトリアジン系化合物の配合量は、合成樹脂100質量部に対して、0.001~20質量部であり、好ましくは0.05~10質量部、特に好ましくは、0.1~6質量部である。配合量が0.001質量部より少ないと耐光性の効果が小さく、20質量部を超える量を配合しても耐光性向上の効果は期待できない。上記蛍光顔料としては、特に制限されず、公知の蛍光顔料を使用することができる。なお、一般的に蛍光顔料とは、蛍光染料を合成樹脂中に固溶体としたものの粉末である。上記蛍光顔料に用いられる蛍光染料を固溶体化させる合成樹脂としては、アクリル樹脂、ポリエステル樹脂、スチレン樹脂、塩化ビニル樹脂、アルキッド樹脂、芳香族スルホンアミド樹脂、ユリア樹脂、メラミン樹脂、ベンゾグアナミン樹脂、エポキシ樹脂、ウレタン樹脂、アクリルウレタン樹脂等が挙げられ、公知の蛍光顔料は、これらの樹脂に蛍光染料を染着、或いは溶解し、得られた着色塊状樹脂を粉砕したものである。市販されている蛍光顔料の具体例としては、FZ-2000、FZ-5000、FZ-6000、FZ-3040、FA-40、FA-200、FR-50、SB-10何れもシンロイヒ株製等が挙げられる。上記蛍光染料としては、特に制限されず、例えば、ポリフェニル系、スチルベン系、スチリルベンゼン系、オキサゾール系、オキサジアゾール系、クマリン系、ナフタル酸系、キノロン系、キサンテン系、オキサジン系、チアジン系、ポリメチン系、ペリレン系、アントラキノン系、ピラゾリン系、チオインジゴ系、ナフトイレン系、メチン系蛍光染料等が挙げられる。具体的には、CISolventYellow98、CISolventYellow160、CIVatRed15、CIVatOrange7、CISolventYellow5、LumogenFYellow083、LumogenFRed305、CIVatRed1、CIVatRed2、CIVatRed41、CISolventRed150、CISolventRed197、CISolventRed150、CIDisperseYellow82BASF社製、MacrolexFluorescentRedGバイエル社製、SF-4G、SF-B、SF-G、Blue-FR日本化薬社製、HF-G,HF-4G、FL-7G、BulueS住友化学株製が挙げられる。上記蛍光塗料とは、アクリル樹脂、ポリエステル樹脂、アルキッド樹脂及び、アクリルウレタン樹脂等の溶剤系又は水系の合成樹脂に蛍光物質を溶解又は分散させた溶剤系又は水系の合成樹脂塗料である。市販品の具体例としては、例えば、シンロイヒ株製、製品名ワンコートロイヒレッド、オレンジ、レモン及びイエロー等の溶剤系蛍光塗料が挙げられる。上記蛍光顔料及び/又は蛍光染料を含む部材、或いは、蛍光塗料が塗布された基材とは、例えば、合成樹脂、金属、布、ガラス、ガラス繊維、陶器、木材、紙、天然ゴム、コンクリート及びアスファルト等を挙げることができ、本発明の蛍光部材被覆用樹脂組成物はこれら全ての部材ないし基材に塗布することができる。上記基材中の合成樹脂としては、特に限定されず、例えば、高密度ポリエチレン、アイソタクチックポリプロピレン、シンジオタクチックポリプロピレン、ヘミアイソタクチックポリプロピレン、ポリブテン-1、ポリ3-メチル-1-ブテン、ポリ3-メチル-1-ペンテン、ポリ4-メチル-1-ペンテン、エチレン/プロピレンブロック又はランダム共重合体、エチレン-酢酸ビニル共重合体、オレフィン-マレイミド共重合体などのポリオレフィン系樹脂及びこれらの重合体を与えるモノマーの共重合体;ポリ塩化ビニル、ポリ塩化ビニリデン、塩素化ポリエチレン、ポリフッ化ビニリデン、塩化ゴム、塩化ビニル-酢酸ビニル共重合体、塩化ビニル-エチレン共重合体、塩化ビニル-塩化ビニリデン-酢酸ビニル三元共重合体、塩化ビニル-アクリル酸エステル共重合体、塩化ビニル-マレイン酸エステル共重合体、塩化ビニル-シクロヘキシルマレイミド共重合体等の含ハロゲン樹脂;ポリエチレンテレフタレートPET、ポリブチレンテレフタレートPBT、ポリエチレンナフタレートPEN、ポリ-1,4-シクロヘキサンジメチレンテレフタレート、ポリエチレン-1,2-ジフェノキシエタン-4,4’-ジカルボキシレート、ポリヘキサメチレンテレフタレート等のポリエステル系樹脂;ポリスチレン、ハイインパクトポリスチレンHIPS、アクリロニトリルブタジエンスチレンABS、塩素化ポリエチレンアクリロニトリルスチレンACS、スチレンアクリロニトリルSAN、アクリロニトリルブチルアクリレートスチレンAAS、ブタジエンスチレン、スチレンマレイン酸、スチレンマレイミド、エチレンプロピレンアクリロニトリルスチレンAES、ブタジエンメタクリル酸メチルスチレンMBS等のスチレン系樹脂;ポリカーボネート、分岐ポリカーボネート等のポリカーボネート系樹脂;ポリヘキサメチレンアジパミドナイロン66、ポリカプロラクタムナイロン6、ナイロン6Tなどの芳香族ジカルボン酸や脂環式ジカルボン酸を使用したポリアミド等のポリアミド系樹脂;ポリフェニレンオキシドPPO樹脂;変性ポリフェニレンオキシド樹脂;ポリフェニレンサルフィドPPS樹脂;ポリアセタールPOM;変性ポリアセタール;ポリスルホン;ポリエーテルスルホン;ポリエーテルケトン;ポリエーテルイミド;ポリオキシエチレン;石油樹脂;クマロン樹脂;ノルボルネン樹脂等のシクロオレフィン樹脂、シクロオレフィン-オレフィン共重合樹脂;ポリ酢酸ビニル樹脂;ポリビニルアルコール樹脂;ポリメチルメタクリレート等のアクリル樹脂;ポリカーボネートとスチレン系樹脂とのポリマーアロイ;ポリビニルアルコール樹脂;ジアセチルセルロース、トリアセチルセルロースTAC、プロピオニルセルロース、ブチリルセルロース、アセチルプロピオニルセルロース、ニトロセルロース等のセルロース系樹脂;液晶ポリマーLCP;シリコン樹脂;ウレタン樹脂;脂肪族ジカルボン酸、脂肪族ジオール、脂肪族ヒドロキシカルボン酸もしくはその環状化合物からの脂肪族ポリエステル、さらにはこれらがジイソシアネートなどにより分子量が増加した脂肪族ポリエステル等の生分解性樹脂;及びこれらのリサイクル樹脂等が挙げられる。さらにフェノール樹脂、ユリア樹脂、メラミン樹脂、エポキシ樹脂、不飽和ポリエステル樹脂等の熱硬化性樹脂が挙げられる。さらに天然ゴムNR、ポリイソプレンゴムIR、スチレンブタジエンゴムSBR、ポリブタジエンゴムBR、エチレン-プロピレン-ジエンゴムEPDM、ブチルゴムIIR、クロロプレンゴム、アクリロニトリルブタジエンゴムNBR、シリコーンゴム等のゴム系高分子化合物が挙げられる。これらの合成樹脂は1種を単独で用いてもよく、2種以上を混合して用いてもよい。本発明の蛍光部材被覆用樹脂組成物には、用途に応じて通常用いられる酸化防止剤フェノール系、リン系またはチオエーテル系等、一般式1または2で表されるトリアジン系化合物以外の他の紫外線吸収剤、ヒンダードアミン系光安定剤、可塑剤、帯電防止剤等の添加剤を併用することができる。上記フェノール系酸化防止剤としては、例えば、2,6-ジ第三ブチル-p-クレゾール、2,6-ジフェニル-4-オクタデシロキシフェノール、ジステアリル3,5-ジ第三ブチル-4-ヒドロキシベンジルホスホネート、1,6-ヘキサメチレンビス3,5-ジ第三ブチル-4-ヒドロキシフェニルプロピオン酸アミド、4,4’-チオビス6-第三ブチル-m-クレゾール、2,2’-メチレンビス4-メチル-6-第三ブチルフェノール、2,2’-メチレンビス4-エチル-6-第三ブチルフェノール、4,4’-ブチリデンビス6-第三ブチル-m-クレゾール、2,2’-エチリデンビス4,6-ジ第三ブチルフェノール、2,2’-エチリデンビス4-第二ブチル-6-第三ブチルフェノール、1,1,3-トリス2-メチル-4-ヒドロキシ-5-第三ブチルフェニルブタン、1,3,5-トリス2,6-ジメチル-3-ヒドロキシ-4-第三ブチルベンジルイソシアヌレート、1,3,5-トリス3,5-ジ第三ブチル-4-ヒドロキシベンジルイソシアヌレート、1,3,5-トリス3,5-ジ第三ブチル-4-ヒドロキシベンジル-2,4,6-トリメチルベンゼン、2-第三ブチル-4-メチル-6-2-アクリロイルオキシ-3-第三ブチル-5-メチルベンジルフェノール、ステアリル3,5-ジ第三ブチル-4-ヒドロキシフェニルプロピオネート、チオジエチレングリコールビス3,5-ジ第三ブチル-4-ヒドロキシフェニルプロピオネート、1,6-ヘキサメチレンビス3,5-ジ第三ブチル-4-ヒドロキシフェニルプロピオネート、ビス3,3-ビス4-ヒドロキシ-3-第三ブチルフェニルブチリックアシッドグリコールエステル、ビス2-第三ブチル-4-メチル-6-2-ヒドロキシ-3-第三ブチル-5-メチルベンジルフェニルテレフタレート、1,3,5-トリス3,5-ジ第三ブチル-4-ヒドロキシフェニルプロピオニルオキシエチルイソシアヌレート、3,9-ビス1,1-ジメチル-2-{3-第三ブチル-4-ヒドロキシ-5-メチルフェニルプロピオニルオキシ}エチル-2,4,8,10-テトラオキサスピロ5.5ウンデカン、トリエチレングリコールビス3-第三ブチル-4-ヒドロキシ-5-メチルフェニルプロピオネート、トコフェロール等が挙げられる。上記リン系酸化防止剤としては、例えば、トリスノニルフェニルホスファイト、トリス2-第三ブチル-4-3-第三ブチル-4-ヒドロキシ-5-メチルフェニルチオ-5-メチルフェニルホスファイト、トリデシルホスファイト、オクチルジフェニルホスファイト、ジデシルモノフェニルホスファイト、ジトリデシルペンタエリスリトールジホスファイト、ジノニルフェニルペンタエリスリトールジホスファイト、ビス2,4-ジ第三ブチルフェニルペンタエリスリトールジホスファイト、ビス2,6-ジ第三ブチル-4-メチルフェニルペンタエリスリトールジホスファイト、ビス2,4,6-トリ第三ブチルフェニルペンタエリスリトールジホスファイト、ビス2,4-ジクミルフェニルペンタエリスリトールジホスファイト、テトラトリデシルイソプロピリデンジフェノールジホスファイト、テトラトリデシル-4,4’-n-ブチリデンビス2-第三ブチル-5-メチルフェノールジホスファイト、ヘキサトリデシル-1,1,3-トリス2-メチル-4-ヒドロキシ-5-第三ブチルフェニルブタントリホスファイト、テトラキス2,4-ジ第三ブチルフェニルビフェニレンジホスホナイト、9,10-ジハイドロ-9-オキサ-10-ホスファフェナンスレン-10-オキサイド、2,2’-メチレンビス4,6-ジ第三ブチルフェニル-2-エチルヘキシルホスファイト、2,2’-メチレンビス4,6-ジ第三ブチルフェニル-オクタデシルホスファイト、2,2’-エチリデンビス4,6-ジ第三ブチルフェニルフルオロホスファイト、トリス2-2,4,8,10-テトラキス第三ブチルジベンゾd,f1,3,2ジオキサホスフェピン-6-イルオキシエチルアミン、2-1,1-ジメチルエチル-6-メチル-4-[3-[[2,4,8,10-トラキス1,1-ジメチルエチルジベンゾ[d,f][1,3,2]ジオキサホスフェピン-6-イル]オキシ]プロピル]フェノール、2-エチル-2-ブチルプロピレングリコールと2,4,6-トリ第三ブチルフェノールのホスファイト等が挙げられる。上記チオエーテル系酸化防止剤としては、チオジプロピオン酸ジラウリル、チオジプロピオン酸ジミリスチル、チオジプロピオン酸ジステアリル等のジアルキルチオジプロピオネート類及びペンタエリスリトールテトラβ-ドデシルメルカプトプロピオネート等のポリオールのβ-アルキルメルカプトプロピオン酸エステル類が挙げられる。上記他の紫外線吸収剤としては、ベンゾトリアゾール系紫外線吸収剤、他のトリアジン系紫外線吸収剤、ベンゾフェノン系紫外線吸収剤及びベンゾエート系紫外線吸収剤等が挙げられる。上記ベンゾトリアゾール系紫外線吸収剤としては、2-2’-ヒドロキシ-5’-メチルフェニルベンゾトリアゾール、2-2’-ヒドロキシ-3’,5’-ジ第三ブチルフェニル-5-クロロベンゾトリアゾール、2-2’-ヒドロキシ-3’-第三ブチル-5’-メチルフェニル-5-クロロベンゾトリアゾール、2-2’-ヒドロキシ-5’-第三オクチルフェニルベンゾトリアゾール、2-2’-ヒドロキシ-3’,5’-ジクミルフェニルベンゾトリアゾール、2-2’-ヒドロキシ-3’-第三ブチル-5’-カルボキシフェニルベンゾトリアゾール、2,2’-メチレンビス4-第三オクチル-6-ベンゾトリアゾリルフェノール等の2-2’-ヒドロキシフェニルベンゾトリアゾール類が挙げられる。上記他のトリアジン系紫外線吸収剤としては、2-2-ヒドロキシ-4-オクトキシフェニル-4,6-ビス2,4-ジメチルフェニル-s-トリアジン、2-2-ヒドロキシ-4-ヘキシルオキシフェニル-4,6-ジフェニル-s-トリアジン、2-2-ヒドロキシ-4-プロポキシ-5-メチルフェニル-4,6-ビス2,4-ジメチルフェニル-s-トリアジン、2-[2-ヒドロキシ-4-3-ドデシルオキシ-2-ヒドロキシプロピルオキシフェニル]-4,6-ビス2,4-ジメチルフェニル-s-トリアジン、2-[2-ヒドロキシ-4-3-トリデシルオキシ-2-ヒドロキシプロピルオキシフェニル]-4,6-ビス2,4-ジメチルフェニル-s-トリアジン、2-[2-ヒドロキシ-4-[3-2-エチルヘキシルオキシ-2-ヒドロキシプロピルオキシ]フェニル]-4,6-ビス2,4-ジメチルフェニル-s-トリアジン、2-2-ヒドロキシ-4-ヘキシルオキシフェニル-4,6-ジビフェニル-s-トリアジン、2-[2-ヒドロキシ-4-[1-i-オクチルオキシカルボニルエチルオキシ]フェニル]-4,6-ジビフェニル-s-トリアジン、2,4-ビス2-ヒドロキシ-4-オクトキシフェニル-6-2,4-ジメチルフェニル-s-トリアジン、2,4-ビス4-ブトキシ-2-ヒドロキシフェニル-6-2,4-ジブトキシフェニル-s-トリアジン、2,4,6-トリス2-ヒドロキシ-4-オクトキシフェニル-s-トリアジン等のトリアリールトリアジン類等が挙げられる。上記ベンゾフェノン系紫外線吸収剤としては、2,4-ジヒドロキシベンゾフェノン、2-ヒドロキシ-4-メトキシベンゾフェノン、2-ヒドロキシ-4-オクトキシベンゾフェノン、5,5’-メチレンビス2-ヒドロキシ-4-メトキシベンゾフェノン等の2-ヒドロキシベンゾフェノン類が挙げられる。上記ベンゾエート系紫外線吸収剤としては、フェニルサリシレート、レゾルシノールモノベンゾエート、2,4-ジ第三ブチルフェニル-3,5-ジ第三ブチル-4-ヒドロキシベンゾエート、2,4-ジ第三アミルフェニル-3,5-ジ第三ブチル-4-ヒドロキシベンゾエート、ヘキサデシル-3,5-ジ第三ブチル-4-ヒドロキシベンゾエート等が挙げられる。上記ヒンダードアミン系光安定剤としては、例えば、2,2,6,6-テトラメチル-4-ピペリジルステアレート、1,2,2,6,6-ペンタメチル-4-ピペリジルステアレート、2,2,6,6-テトラメチル-4-ピペリジルベンゾエート、ビス2,2,6,6-テトラメチル-4-ピペリジルセバケート、ビス1,2,2,6,6-ペンタメチル-4-ピペリジルセバケート、テトラキス2,2,6,6-テトラメチル-4-ピペリジルブタンテトラカルボキシレート、テトラキス1,2,2,6,6-ペンタメチル-4-ピペリジルブタンテトラカルボキシレート、ビス2,2,6,6-テトラメチル-4-ピペリジルジトリデシル-1,2,3,4-ブタンテトラカルボキシレート、ビス1,2,2,6,6-ペンタメチル-4-ピペリジルジトリデシル-1,2,3,4-ブタンテトラカルボキシレート、ビス1,2,2,6,6-ペンタメチル-4-ピペリジル-2-ブチル-2-3,5-ジ第三ブチル-4-ヒドロキシベンジルマロネート、1-2-ヒドロキシエチル-2,2,6,6-テトラメチル-4-ピペリジノール/コハク酸ジエチル重縮合物、1,6-ビス2,2,6,6-テトラメチル-4-ピペリジルアミノヘキサン/ジブロモエタン重縮合物、1,6-ビス2,2,6,6-テトラメチル-4-ピペリジルアミノヘキサン/2,4-ジクロロ-6-モルホリノ-s-トリアジン重縮合物、1,6-ビス2,2,6,6-テトラメチル-4-ピペリジルアミノヘキサン/2,4-ジクロロ-6-第三オクチルアミノ-s-トリアジン重縮合物、1,5,8,12-テトラキス2,4-ビスN-ブチル-N-2,2,6,6-テトラメチル-4-ピペリジルアミノ-s-トリアジン-6-イル-1,5,8,12-テトラアザドデカン、1,5,8,12-テトラキス2,4-ビスN-ブチル-N-1,2,2,6,6-ペンタメチル-4-ピペリジルアミノ-s-トリアジン-6-イル-1,5,8,12-テトラアザドデカン、1,6,11-トリス2,4-ビスN-ブチル-N-2,2,6,6-テトラメチル-4-ピペリジルアミノ-s-トリアジン-6-イルアミノウンデカン、1,6,11-トリス2,4-ビスN-ブチル-N-1,2,2,6,6-ペンタメチル-4-ピペリジルアミノ-s-トリアジン-6-イルアミノウンデカン等のヒンダードアミン化合物が挙げられる。これらの酸化防止剤、他の紫外線吸収剤及びヒンダードアミン系光安定剤の使用量は、配合する合成樹脂100質量部に対して、好ましくは0.01~10質量部、より好ましくは、0.05~5質量部である。上記可塑剤としては、特に限定されないが、例えばリン酸エステル系可塑剤やポリエステル系可塑剤が挙げられ、これらは、1種を単独で用いてもよく、2種以上を混合して用いてもよい。上記リン酸エステル系可塑剤としては、トリフェニルホスフェート、トリクレジルホスフェート、クレジルジフェニルホスフェート、オクチルジフェニルホスフェート、ジフェニルビフェニルホスフェート、トリオクチルホスフェート、トリブチルホスフェート等が挙げられる。上記ポリエステル系可塑剤としては、脂肪族二塩基酸や芳香族二塩基酸とジオール化合物からなる鎖状ポリエステルやヒドロキシカルボン酸の鎖状ポリエステルが挙げられる。上記脂肪族二塩基酸としては、シュウ酸、マロン酸、コハク酸、グルタル酸、アジピン酸、ピメリン酸、アゼライン酸、セバシン酸、フマル酸、2,2-ジメチルグルタル酸、スベリン酸、1,3-シクロペンタンジカルボン酸、1,4-シクロヘキサンジカルボン酸、1,3-シクロヘキサンジカルボン酸、ジグリコール酸、イタコン酸、マレイン酸、2,5-ノルボルネンジカルボン酸等が挙げられ、芳香族二塩基酸としてはフタル酸、1,5-ナフタレンジカルボン酸、2,6-ナフタレンジカルボン酸、ビフェニルジカルボン酸、アントラセンジカルボン酸、ターフェニルジカルボン酸等が挙げられる。上記ジオール化合物としては、エチレングリコール、プロピレングリコール、1,3-プロパンジオール、1,2-ブタンジオール、1,3-ブタンジオール、1,4-ブタンジオール、2-メチルプロパンジオール、1,3-ジメチルプロパンジオール、1,5-ペンタンジオール、2,2-ジメチル-1,3-プロパンジオール、1,6-ヘキサンジオール、3-メチル-1,5-ペンタンジオール、1,9-ノナンジオール、2,2,4-トリメチル-1,6-ヘキサンジオール、2-エチル-2-ブチルプロパンジオール、ジエチレングリコール、トリエチレングリコール、テトラエチレングリコール、ジプロピレングリコール、トリプロピレングリコール、テトラプロピレングリコール、チオジエチレングリコール、1,3-シクロヘキサンジメタノール、1,4-シクロヘキサンジメタノール、2,2,4,4-テトラメチル-1,3-シクロブタンジオール、3,9-ビス2-ヒドロキシ-1,1-ジメチルエチル-2,4,8,10-テトラオキサスピロ[5,5]ウンデカン等が挙げられる。上記ヒドロキシカルボン酸としては、4-ヒドロキシルメチルシクロヘキサンカルボン酸、ヒドロキシトリメチル酢酸、6-ヒドロキシカプロン酸、グリコール酸、乳酸等が挙げられる。他のポリエステル系可塑剤として、3価以上のポリオールとモノカルボン酸化合物のポリエステルが挙げられる。3価以上のポリオールとしては、グリセリン、トリメチロールプロパン、ペンタエリスリトール、ソルビトールやその縮合物であるジペンタエリスリトール、トリペンタエリスリトール等が挙げられる。また、これらポリオールにエチレンオキサイド等のアルキレンオキサイドを付加したポリエーテルポリオールでもよい。上記モノカルボン酸としては、安息香酸、p-メチル安息香酸、m-メチル安息香酸、ジメチル安息香酸、p-tert-ブチル安息香酸、p-メトキシ安息香酸、p-クロロ安息香酸、ナフチル酸、ビフェニルカルボン酸等の芳香族カルボン酸;シクロヘキサンカルボン酸等の脂環式カルボン酸;酢酸、プロピオン酸、2-エチルヘキサン酸等の脂肪族酸が挙げられる。モノカルボン酸は1種を単独で用いてもよく、2種以上を混合して用いてもよい。上記帯電防止剤としては、例えば、脂肪酸第四級アンモニウムイオン塩、ポリアミン四級塩等のカチオン系帯電防止剤;高級アルコールリン酸エステル塩、高級アルコールEO付加物、ポリエチレングリコール脂肪酸エステル、アニオン型のアルキルスルホン酸塩、高級アルコール硫酸エステル塩、高級アルコールエチレンオキシド付加物硫酸エステル塩、高級アルコールエチレンオキシド付加物リン酸エステル塩等のアニオン系帯電防止剤;多価アルコール脂肪酸エステル、ポリグリコールリン酸エステル、ポリオキシエチレンアルキルアリルエーテル等のノニオン系帯電防止剤;アルキルジメチルアミノ酢酸ベタイン等の両性型アルキルベタイン、イミダゾリン型両性活性剤等の両性帯電防止剤が挙げられる。かかる帯電防止剤は単独で用いてもよく、また、2種類以上の帯電防止剤を組み合わせて用いてもよい。また、本発明の一般式1又は2で表されるトリアジン系化合物は、蛍光染料と共に蛍光顔料中、又は、蛍光塗料中に配合することもでき、或いは、蛍光部材の基材が合成樹脂である場合等は、合成樹脂中に溶融混練等によって配合することもできる。これらは、本発明の蛍光部材被覆用樹脂組成物によって耐光性を更に向上させる傾向があることから好ましい。本発明の蛍光顔料は、合成樹脂100質量部に対して、上記一般式1で表されるトリアジン系化合物0.001~20質量部、および、蛍光染料0.01~100質量部を含有することを特徴とするものである。上記一般式1で表されるトリアジン系化合物を含有する以外は上記した蛍光顔料と同様である。本発明の蛍光塗料は、溶剤系または水系の合成樹脂100質量部に対して、上記一般式1で表されるトリアジン系化合物0.001~20質量部、および、蛍光顔料及び/又は蛍光染料0.01~100質量部を含有することを特徴とするものである。上記一般式1で表されるトリアジン系化合物を含有する以外は上記した蛍光塗料と同様である。本発明に係る蛍光部材の用途としては、特に制限されず、蛍光物質を含有する製品において使用することができ、例えば、ステッカー及びラベル等の表示物、ストライプテープ等のマーキング材、定期券カード等のマーカー、照明看板及び液晶表示装置の光拡散シート等の光拡散性部材、捺染等の衣料用、消火器及び火災報知機等の防火関連標識、スキー及びサーフボード等のレジャー用品、蛍光ペン等の筆記具、絵の具等の用途に使用することができる。以下、実施例により本発明を具体的に説明するが、本発明はこれらに限定されるものではない。[実施例1~3及び比較例1~9]<試験片作製>金属板上に、乾燥膜厚が80μmとなるように下記表1又は2に記載の蛍光塗料を塗布し、室温で一晩の乾燥硬化を行った後、更に、アクリル樹脂塗料シンロイヒ株製、製品名ワンコートロイヒオーバーレイクリヤー、固形分35100質量部に対して、下記表1又は2に記載の紫外線吸収剤を2質量部配合した蛍光部材被覆用樹脂組成物を乾燥膜厚が60μmとなるように塗布し、室温で一晩の乾燥硬化を行った後、室温で1週間放置し、耐光性評価用試験片を得た。<耐光性試験>上記で作製した試験片を、サンシャインウェザーメータースガ試験機株式会社製;83°C、雨なし、光源カーボンアークによる試験を行い、多光源分光測色計スガ試験機株式会社製により色差ΔEabを測定し、耐光性を評価した。結果を表1又は2に併せて記す。1:シンロイヒ株製、製品名ワンコートロイヒイエロー2:シンロイヒ株製、製品名ワンコートロイヒレモン3:シンロイヒ株製、製品名ワンコートロイヒオレンジ4:化合物No.11:化合物No.52:化合物No.63:化合物No.74:化合物No.85:化合物No.9前記表2比較例において、ベンゾフェノン系比較例1、ベンゾエート系比較例4、及び、ベンゾトリアゾール系紫外線吸収剤比較例5及び7の全てにおいて、耐光性が劣る結果が得られており、また、本願トリアジン化合物と類似構造のモノヒドロキシフェニルトリアジン化合物である比較例2及び8においても耐光性の改善効果が不十分であった。一方、実施例から明らかなように、特定のトリアジン化合物を含有する本発明にかかる蛍光部材被覆用樹脂組成物は、良好な耐光性改善効果を示した。上記のように、本発明にかかる特定のトリアジン系化合物は、耐光性改善において、他の紫外線吸収剤では得ることのできない顕著な効果を示し、耐光着色性に優れた蛍光部材を提供することが可能である。特に、ステッカー及びラベル等の表示物塗装物や、衣料品等の蛍光部材の耐光着色性の改善に非常に有用であり、耐光性の優れた蛍光部材を提供することができる。"